(57)【特許請求の範囲】
【請求項１】
Ｃｕ；４７．５質量％以上５０．５質量％以下、Ｎｉ；７．８質量％以上９．８質量％以下、Ｍｎ；４．７質量％以上６．３質量％以下、Ｐ；０．００１質量％以上０．５質量％以下、Ｔｉ及びＨｆのうち少なくとも１種以上；０．００１質量以上０．５質量％以下、を含み、残部がＺｎと不可避不純物とからなる組成を有することを特徴とする銅合金。
【請求項２】
請求項１に記載の銅合金において、
さらに、Ｚｒを含有し、Ｚｒ，Ｔｉ及びＨｆの含有量が０．００１質量以上０．５質量％以下の範囲内とされていることを特徴とする銅合金。
【請求項３】
請求項１に記載の銅合金において、
Ｐの含有量［Ｐ］とＴｉ及びＨｆのうち少なくとも１種以上の含有量［Ｔｉ，Ｈｆ］との質量比［Ｐ］／［Ｔｉ，Ｈｆ］が、０．１以上２００以下であることを特徴とする銅合金。
【請求項４】
請求項２に記載の銅合金において、
Ｐの含有量［Ｐ］とＺｒ，Ｔｉ及びＨｆのうち少なくとも２種以上の含有量［Ｚｒ，Ｔｉ，Ｈｆ］との質量比［Ｐ］／［Ｚｒ，Ｔｉ，Ｈｆ］が、０．１以上２００以下であることを特徴とする銅合金。
【請求項５】
請求項１から請求項４のいずれか一項に記載の銅合金において、
Ｐｂ；０．００１質量％以上０．０８質量％以下、Ｂｉ；０．００１質量％以上０．０８質量％以下、Ｃ；０．０００１質量％以上０．００９質量％以下、Ｓ；０．０００１質量％以上０．００７質量％以下、から選択された１種以上の元素を含有することを特徴とする銅合金。
【請求項６】
請求項１から請求項５のいずれか一項に記載の銅合金において、
Ａｌ；０．０１質量％以上０．５質量％以下、Ｍｇ；０．００１質量％以上０．０３質量％以下、から選択された１種以上の元素を含有することを特徴とする銅合金。
【請求項７】
請求項１から請求項６のいずれか一項に記載の銅合金からなることを特徴とする鋳造品。
【発明の詳細な説明】
【技術分野】
【０００１】
本発明は、洋白と同等の銀白色を呈し、自動車用キー、家庭用キー、メダル、遊戯用コイン、食器、装飾部材等の素材として適した銅合金及びこの銅合金からなる鋳造品に関するものである。
【背景技術】
【０００２】
従来より、Ｃｕ―Ｎｉ−Ｚｎを主成分とする洋白は、美しい銀白色を呈することから、銀代用材料として装飾部材等に使用されている。また、特許文献１には、この洋白の被削性を向上させるために、Ｐｂを０．１〜２．５質量％添加したものが提案されている。このように被削性を向上させることで、加工後の表面を滑らかに仕上げることができ、銀白色の色調を際立たせることが可能となる。
しかしながら、前述の洋白は、Ｎｉを多く含有することから、金属アレルギー等を引き起こすおそれがあるため、人が直接触れるような用途に使用することは敬遠されていた。
ここで、単にＮｉの含有量を低減した場合には、色調が黄味や赤味を帯びることになり、美しい銀白色が得られなくなってしまう。
【０００３】
そこで、例えば特許文献２及び非特許文献１には、Ｎｉの含有量を大幅に低減させつつ、洋白と同等の銀白色を呈する合金が提案されている。この銅合金は、Ｎｉの含有量が約９質量％とされていて、洋白の６〜７割程度に抑えられている。このため、前述した金属アレルギーの発生を抑制することができ、人が直接触れるような部材にも広く適用することができるものである。
また、この銅合金は、プレス成形性、被削性、ねじり強度、耐変色性、曲げ加工性、耐衝撃性、耐応力腐食割れ性、耐磨耗性に優れており、装飾部材等以外の様々な用途にも適している。
【先行技術文献】
【特許文献】
【０００４】
【特許文献１】特開平０１−１７７３２７号公報
【特許文献２】国際公開第２００９／１１３４８９号パンフレット
【非特許文献】
【０００５】
【非特許文献１】大石、岩崎、安田、「高強度白色銅合金ＷＮＳ７について」、伸銅技術研究会誌、１９９２年、第３１巻、Ｐ．８８−９６
【発明の概要】
【発明が解決しようとする課題】
【０００６】
しかしながら、特許文献２及び非特許文献１に記載された銅合金においては、溶湯の流動性が悪いことから、最終凝固部において凝固収縮によって生成された空間に溶湯が十分に供給されないために、大きな引け巣が発生することになる。すなわち、前述の銅合金では、例えば重力鋳造を行った場合に、鋳塊又は鋳物の頂部の最終凝固部において大きな引け巣（いわゆる外引け）が発生することになる。この引け巣（外引け）は、漏斗状をなしており、その下方側にも小さな収縮孔が点在することになる。
このように、特許文献２及び非特許文献１に記載された銅合金においては、鋳造時に大きな引け巣が発生するため、歩留りが著しく低下してしまうといった問題があった。
【０００７】
この発明は、前述した事情に鑑みてなされたものであって、洋白と同等の銀白色を呈するとともに、鋳造時において大きな引け巣が発生することがなく生産性に優れた銅合金、及びこの銅合金からなる鋳造品を提供することを目的とする。
【課題を解決するための手段】
【０００８】
上記の課題を解決するために、本発明の銅合金は、Ｃｕ；４７．５質量％以上５０．５質量％以下、Ｎｉ；７．８質量％以上９．８質量％以下、Ｍｎ；４．７質量％以上６．３質量％以下、Ｐ；０．００１質量％以上０．５質量％以下、Ｔｉ及びＨｆのうち少なくとも１種以上；０．００１質量以上０．５質量％以下、を含み、残部がＺｎと不可避不純物とからなる組成を有することを特徴としている。
【０００９】
このような構成の銅合金においては、Ｃｕ；４７．５質量％以上５０．５質量％以下、Ｎｉ；７．８質量％以上９．８質量％以下、Ｍｎ；４．７質量％以上６．３質量％以下、さらにＺｎを含有していることから、洋白と同等の銀白色を呈することになる。
また、Ｐ；０．００１質量％以上０．５質量％以下、Ｔｉ及びＨｆのうち少なくとも１種以上；０．００１質量以上０．５質量％以下を含有していることから、晶出するデンドライトが等軸化及び微細化することになる。
これにより、凝固の最終段階においても、溶湯の流動性が確保され、最終凝固部において凝固収縮によって生成された空間に溶湯が十分に供給されることになり、前述した「外引け」のような大きな引け巣の発生が抑制される。したがって、引け巣を除去するために鋳塊を切断除去する部位が少なくなり、鋳造時の歩留りを大幅に向上させることができる。
【００１０】
さらに、晶出するデンドライトが等軸化及び微細化することによって、得られる鋳塊及び鋳物における凝固組織も微細化することになる。
凝固組織が微細である場合、強度、延性等の機械的特性が向上することになる。よって、鋳塊及び鋳物の加工性が大幅に向上し、熱間加工、冷間加工時において、割れ等の欠陥が発生することを抑制でき、生産効率を大幅に向上させることができる。
また、鋳塊及び鋳物の凝固組織が微細化されていることから、その後の加工においても結晶が粗大化することが抑制され、加工後の製品においても結晶粒径が微細化されることになる。よって、加工後の製品においても、強度、延性等の機械的特性の向上を図ることが可能となるのである。
【００１１】
ここで、前述の銅合金において、さらに、Ｚｒを含有し、Ｚｒ，Ｔｉ及びＨｆの含有量が０．００１質量以上０．５質量％以下の範囲内とされていることが好ましい。
この場合、Ｚｒを含有し、Ｚｒ，Ｔｉ及びＨｆの含有量が０．００１質量以上０．５質量％以下の範囲内とされているので、晶出するデンドライトを、確実に等軸化及び微細化することが可能となる。  
なお、Ｚｒのみを添加した場合には、デンドライトの微細化効果が不十分であることから、Ｔｉ及びＨｆのいずれか１種とＺｒとを共添加する必要がある。
【００１２】
また、前述の銅合金において、Ｐの含有量［Ｐ］とＴｉ及びＨｆのうち少なくとも１種以上の含有量［Ｔｉ，Ｈｆ］との質量比［Ｐ］／［Ｔｉ，Ｈｆ］が、０．１以上２００以下であることが好ましい。
さらに、Ｚｒを含有する場合には、Ｐの含有量［Ｐ］とＺｒ，Ｔｉ及びＨｆのうち少なくとも２種以上の含有量［Ｚｒ，Ｔｉ，Ｈｆ］との質量比［Ｐ］／［Ｚｒ，Ｔｉ，Ｈｆ］が、０．１以上２００以下であることが好ましい。
【００１３】
前述のように、Ｐ量とＴｉ量及びＨｆ量、並びに、Ｐ量とＺｒ量、Ｔｉ量及びＨｆ量、を規定することにより、晶出するデンドライトの等軸化及び微細化の効果を確実に奏功せしめることができる。なお、この作用効果をさらに確実に奏功せしめるためには、質量比［Ｐ］／［Ｔｉ，Ｈｆ］を０．１以上２０以下、あるいは、質量比［Ｐ］／［Ｚｒ，Ｔｉ，Ｈｆ］を０．１以上２０以下とすることが好ましい。
【００１４】
また、前述の銅合金において、Ｐｂ；０．００１質量％以上０．０８質量％以下、Ｂｉ；０．００１質量％以上０．０８質量％以下、Ｃ；０．０００１質量％以上０．００９質量％以下、Ｓ；０．０００１質量％以上０．００７質量％以下、から選択された１種以上の元素を含有することが好ましい。
Ｐｂ、Ｂｉ、Ｃ、Ｓといった元素は、銅合金の被削性、プレス成形性及び耐磨耗性を向上させる効果を有しており、用途にあわせて選択的に含有させることによって、これらの特性を向上させることが可能となる。
ここで、これらの元素の含有量が下限値より少ない場合には、前述した作用効果を奏功せしめることができない。一方、これらの元素の含有量が上限値よりも多い場合には、前述の効果がさらに向上することはなく、逆に、耐衝撃性、強度、延性、熱間加工性及び冷間加工性に悪影響を及ぼすことになる。
【００１５】
さらに、前述の銅合金において、Ａｌ；０．０１質量％以上０．５質量％以下、Ｍｇ；０．００１質量％以上０．０３質量％以下、から選択された１種以上の元素を含有することが好ましい。
Ａｌ、Ｍｇといった元素は、溶湯の流動性をさらに高める効果を有していることから、引け巣の発生をさらに確実に抑制することが可能となる。また、Ａｌ、Ｍｇといった元素は、強度、耐変色性を向上させる元素でもある。
ここで、これらの元素の含有量が下限値より少ない場合には、前述した作用効果を奏功せしめることができない。一方、これらの元素の含有量が上限値よりも多い場合には、前述の効果がさらに向上することはなく、逆に、延性、冷間加工性に悪影響を及ぼすことになる。
【００１６】
本発明の鋳造品は、前述の銅合金からなることを特徴としている。
【００１７】
この構成の鋳造品においては、前述の銅合金で構成されていることから、晶出するデンドライトが等軸化及び微細化することによって、その凝固組織も微細化し、柱状晶領域が少なくなる。ここで、肉眼で観察される柱状晶領域が前記断面の１０％以下である場合には、晶出するデンドライトの等軸化及び微細化が十分に行われていることになり、この鋳造品の強度、延性等の機械的特性が向上することになる。よって、鋳造品の加工性が大幅に向上し、熱間加工、冷間加工時において、割れ等の欠陥が発生することを防止することができる。
さらに、晶出するデンドライトが等軸化及び微細化することで、鋳造時の溶湯の流動性が向上し、大きな引け巣の発生が抑制され、鋳造時の歩留りが大幅に向上することになる。
【００１８】
ここで、前述の鋳造品において、粒状結晶又は等軸デンドライトが晶出したミクロ組織を有していることが好ましい。
この場合、晶出するデンドライトの等軸化及び微細化が十分に行われていることになり、この鋳造品の強度、延性等の機械的特性が向上することになる。よって、鋳造品の加工性が大幅に向上し、熱間加工、冷間加工時において、割れ等の欠陥が発生することを防止することができる。
【発明の効果】
【００１９】
本発明によれば、洋白と同等の銀白色を呈するとともに、鋳造時において大きな引け巣が発生することがなく生産性に優れた銅合金、及びこの銅合金からなる鋳造品を提供することができる。
【図面の簡単な説明】
【００２０】
【図１】実施例における外引け長さの評価方法及び組織観察の部位を示す説明図である。
【図２】実施例における外引けの観察結果の一例を示す写真である。
【図３】実施例における外引けの観察結果の一例を示す写真である。
【図４】実施例におけるマクロ組織観察結果及びミクロ組織観察結果の一例を示す写真である。
【図５】実施例におけるマクロ組織観察結果及びミクロ組織観察結果の一例を示す写真である。
【図６】実施例におけるマクロ組織観察結果及びミクロ組織観察結果の一例を示す写真である。
【図７】実施例におけるマクロ組織観察結果及びミクロ組織観察結果の一例を示す写真である。
【発明を実施するための形態】
【００２１】
以下に、本発明の第１の実施形態である銅合金、及び、この銅合金からなる鋳造品について説明する。
本実施形態である銅合金は、Ｃｕ；４７．５質量％以上５０．５質量％以下、Ｎｉ；７．８質量％以上９．８質量％以下、Ｍｎ；４．７質量％以上６．３質量％以下、Ｐ；０．００１質量％以上０．５質量％以下、Ｔｉ及びＨｆのうち少なくとも１種以上；０．００１質量以上０．５質量％以下、を含み、さらに、Ｐｂ；０．００１質量％以上０．０８質量％以下、Ｂｉ；０．００１質量％以上０．０８質量％以下、Ｃ；０．０００１質量％以上０．００９質量％以下、Ｓ；０．０００１質量％以上０．００７質量％以下、から選択された１種以上の元素、及び、Ａｌ；０．０１質量％以上０．５質量％以下、Ｍｇ；０．００１質量％以上０．０３質量％以下、から選択された１種以上の元素を含有し、残部がＺｎと不可避不純物とからなる組成を有する。
ここで、Ｐの含有量［Ｐ］とＴｉ及びＨｆのうち少なくとも１種以上の含有量［Ｔｉ，Ｈｆ］との質量比［Ｐ］／［Ｔｉ，Ｈｆ］が、０．１以上２００以下とされている。
以下に、これらの元素の含有量を前述の範囲に設定した理由について説明する。
【００２２】
（Ｃｕ，Ｚｎ）
本実施形態である銅合金は、ＣｕとＺｎとを主成分としている。
ここで、Ｃｕの含有量が４７．５質量％未満である場合、すなわち、Ｚｎ等に対してＣｕの含有量が少ない場合には、β相が多く存在することになり、延性、冷間加工性が低下することになる。また、耐変色性、耐応力腐食割れ性、プレス性についても低下することになる。
一方、Ｃｕの含有量が５０．５質量％を超える場合、すなわち、Ｚｎ等に対してＣｕの含有量が多い場合には、β相が少なくなり、強度が低下することになる。また、耐摩耗性、プレス成形性、被削性、熱間加工性、鋳造性が低下する。
このような理由から、Ｃｕの含有量を、４７．５質量％以上５０．５質量％以下に設定している。
なお、Ｚｎは、引張強度、耐力等の機械的特性に影響を与える元素であるが、他の含有元素との関係から、Ｃｕ等の他の元素の残部として、含有量を規定している。
【００２３】
（Ｎｉ）
Ｎｉは、銅合金の色調に大きく影響を与える元素である。また、Ｎｉは、耐変色性、耐応力腐食割れを向上させる作用を有する。
ここで、Ｎｉの含有量が７．８質量％未満である場合には、色調が白色から黄色に変化してしまい、洋白同等の美しい銀白色を呈することができなくなるとともに、耐変色性、耐応力腐食割れを向上させることができなくなる。
一方、Ｎｉの含有量が９．８質量％を超える場合には、鋳造時の溶湯の流動性が低下するため、大きな引け巣が発生するおそれがある。また、熱間加工性、プレス成形性、被削性も低下することになる。さらに、Ｎｉを多く含有することで金属アレルギーを誘発するおそれがある。
このような理由から、Ｎｉの含有量を、７．８質量％以上９．８質量％以下に設定している。
【００２４】
（Ｍｎ）
Ｍｎは、Ｎｉと同様に、銅合金の色調に大きく影響を与える元素である。また、Ｍｎは、ねじり強度、耐磨耗性、プレス性、被削性、熱間加工性及び溶湯の流動性を向上させる作用を有する。また、Ｎｉに比べて安価な元素であることから、Ｎｉの代替として添加することが可能となる。
ここで、Ｍｎの含有量が４．７質量％未満である場合には、色調が変化してしまい、洋白同等の美しい銀白色を呈することができなくなるとともに、耐磨耗性、プレス性、被削性、熱間加工性及び溶湯の流動性を向上させることができなくなる。
一方、Ｍｎの含有量が６．３質量％を超える場合には、前述のような効果の更なる向上は認められず、かえって熱間加工性、冷間加工性が劣化することになる。
このような理由から、Ｍｎの含有量を、４．７質量％以上６．３質量％以下に設定している。
【００２５】
（Ｐ／Ｔｉ，Ｈｆ）
Ｐと、Ｔｉ及びＨｆの少なくとも１種以上を共添加することにより、晶出するデンドライトが等軸化及び微細化し、凝固組織も微細化することになる。
Ｐ量の含有量が０．００１質量％未満では、デンドライトの等軸化及び微細化の効果が認められない。一方、Ｐ量の含有量が０．５質量％を超える場合には、さらなる微細化の効果が認められず、かえって鋳造性が低下するおそれがある。
このような理由から、Ｐの含有量を、０．００１質量％以上０．５質量％以下に設定している。なお、Ｐの含有量が０．０１質量％以上となると前述の微細化効果が顕著となり、さらに前述の微細化効果を確実に奏功せしめるためには、Ｐの含有量を０．０５質量％以上とすることが好ましい。
【００２６】
また、Ｔｉ及びＨｆの少なくとも１種以上の含有量が０．００１質量％未満では、デンドライトの等軸化及び微細化の効果が認められない。一方、Ｔｉ及びＨｆの少なくとも１種以上の含有量が０．５質量％を超える場合には、さらなる微細化の効果が認められず、単に原料コストが増加することになる。
このような理由から、Ｔｉ及びＨｆの少なくとも１種以上の含有量を、０．００１質量％以上０．５質量％以下に設定している。なお、Ｔｉ及びＨｆの少なくとも１種以上の含有量が０．００５質量％以上となると微細化効果が顕著となり、さらに前述の微細化効果を確実に奏功せしめるためには、Ｔｉ及びＨｆの少なくとも１種以上の含有量を０．０１質量％以上とすることが好ましい。
【００２７】
ここで、Ｐの含有量［Ｐ］とＴｉ及びＨｆのうち少なくとも１種以上の含有量［Ｔｉ，Ｈｆ］との質量比［Ｐ］／［Ｔｉ，Ｈｆ］が０．１以上２００以下の範囲内である場合には、前述したデンドライトの等軸化及び微細化の効果がさらに顕著となる。さらに、この微細化効果を確実に奏功せしめるためには、質量比［Ｐ］／［Ｔｉ，Ｈｆ］を０．１以上２０以下の範囲内に設定することが好ましい。
【００２８】
（Ｐｂ，Ｂｉ，Ｃ，Ｓ）
Ｐｂ，Ｂｉ，Ｃ，Ｓといった元素は、これらの元素を含む粒子が微細に析出または晶出することにより、被削性、プレス成形性及び耐磨耗性を向上させる作用を有するものである。
ここで、これらの元素の含有量が下限値より少ない場合には、前述した作用効果を奏功せしめることができない。
一方、これらの元素の含有量が上限値よりも多い場合には、前述の効果がさらに向上することはなく、逆に、これらの元素を含む粒子が必要以上に多く析出または晶出することで、耐衝撃性、強度、延性、熱間加工性及び冷間加工性に悪影響を及ぼすことになる。
以上のような理由により、Ｐｂ，Ｂｉ，Ｃ，Ｓの含有量をそれぞれ規定しているのである。
【００２９】
（Ａｌ，Ｍｇ）
Ａｌ、Ｍｇといった元素は、溶湯の流動性をさらに高める効果を有している。また、Ａｌ、Ｍｇといった元素は、強度、耐変色性を向上させる元素である。
ここで、これらの元素の含有量が下限値より少ない場合には、前述した作用効果を奏功せしめることができない。
一方、これらの元素の含有量が上限値よりも多い場合には、前述の効果がさらに向上することはなく、逆に、延性、冷間加工性に悪影響を及ぼすことになる。
以上のような理由により、Ａｌ，Ｍｇの含有量をそれぞれ規定しているのである。
【００３０】
なお、不可避不純物としては、Ｆｅ，Ｓｉ，Ｃａ，Ｓｒ，Ｂａ，Ｓｃ，Ｙ，希土類元素，Ｖ，Ｎｂ，Ｔａ，Ｃｒ，Ｍｏ，Ｗ，Ｒｅ，Ｒｕ，Ｏｓ，Ｓｅ，Ｔｅ，Ｒｈ，Ｉｒ，Ｐｄ，Ｐｔ，Ａｕ，Ｃｄ，Ｇａ，Ｉｎ，Ｌｉ，Ｇｅ，Ａｓ，Ｓｂ，Ｔｌ，Ｏ，Ｃｏ，Ａｇ，Ｂ，Ｓｎ，Ｂｅ，Ｎ，Ｈ，Ｈｇ等が挙げられる。これらの不可避不純物は、総量で０．３質量％以下であることが好ましい。
特に、Ｆｅは、含有量が０．３質量％を超えるとプレス性、被削性が低下することになるが、０．２質量％以下とすることで特性への悪影響を抑制することが可能となる。
また、Ｓｉは、含有量が０．１質量％以上であると、Ｎｉ、Ｍｎ等と化合物を生成し、プレス性、被削性等の特性が低下することになるが、０．０５質量％以下とすることで特性への悪影響を抑制することが可能となる。
【００３１】
また、本実施形態である鋳造品は、前述の組成とされた銅合金で構成されており、断面のマクロ組織観察において、肉眼で観察される柱状晶領域が前記断面の１０％以下とされている。さらに、本実施形態である鋳造品は、粒状結晶又は等軸デンドライトが晶出したミクロ組織を有している。このようなマクロ組織及びミクロ組織を有する鋳造品は、鋳造組織の微細化が十分に達成されていることになる。
【００３２】
すなわち、晶出するデンドライトが等軸化及び微細化することで、柱状晶の幅及び長さが減少して柱状晶領域が減少することになり、等軸晶領域が増加することになる。より好ましくは、柱状晶領域がなく全面が等軸晶領域となっていることが好ましい。但し、等軸晶の粒径が非常に微細となった場合には、肉眼で等軸晶を確認できないこともある。
なお、粒状結晶が晶出した場合、ミクロ組織の以下の観察により、粒径を測定できる。本実施形態である鋳造品の結晶粒度をＪＩＳ  Ｈ  ０５０１に規定された試験方法（切断法）で測定した場合、その粒状結晶の結晶粒度は０．０５ｍｍ以下、好ましくは０．０１ｍｍ以下である。
【００３３】
この鋳造品は、次のようにして製造される。
まず、銅原料を溶解して得られた銅溶湯に、前述の元素を添加して成分調整を行い、銅合金溶湯を製出する。なお、元素の添加には、元素単体や母合金等を用いることができる。また、これらの元素を含む原料を銅原料とともに溶解してもよい。
ここで、銅溶湯は、純度が９９．９９％以上とされたいわゆる４ＮＣｕとすることが好ましい。また、当然ながら、本合金のリサイクル材およびスクラップ材を用いてもよい。
また、溶解工程では、Ｔｉ及びＨｆ等の酸化を抑制するために、真空炉、あるいは、不活性ガス雰囲気又は還元性雰囲気とされた雰囲気炉を用いることが好ましい。大気炉の場合は、酸化による減少分を考慮して添加すればよい。
そして、成分調整された銅合金溶湯を鋳型に注入して鋳塊を製出する。なお、量産を考慮した場合には、連続鋳造法または半連続鋳造法を用いることが好ましい。
【００３４】
以上のような構成とされた本実施形態である銅合金、及び、この銅合金からなる鋳造品によれば、Ｃｕ；４７．５質量％以上５０．５質量％以下、Ｎｉ；７．８質量％以上９．８質量％以下、Ｍｎ；４．７質量％以上６．３質量％以下、さらにＺｎを含有していることから、洋白と同等の銀白色を呈することになる。これにより、自動車用キー、家庭用キー、メダル、遊戯用コイン、食器、装飾部材等の素材として広く使用することが可能となる。
また、Ｎｉの含有量が少ないことから、金属アレルギーの発生を抑制することができ、人が直接触れるような用途であっても使用することができる。
【００３５】
また、Ｐ；０．００１質量％以上０．５質量％以下、Ｔｉ及びＨｆのうち少なくとも１種以上；０．００１質量以上０．５質量％以下を含有していることから、前述のように、晶出するデンドライトが等軸化及び微細化することになる。よって、凝固の最終段階においても、溶湯の流動性が確保されることになり、大きな引け巣の発生が抑制され、鋳造時の歩留りが大幅に向上することになる。
【００３６】
さらに、晶出するデンドライトが等軸化及び微細化することによって、鋳造品（鋳塊及び鋳物）における凝固組織も微細化することになる。具体的には、本実施形態である鋳造品は、断面のマクロ組織観察において、肉眼で観察される柱状晶領域が前記断面の１０％以下とされており、さらに、粒状結晶又は等軸デンドライトが晶出したミクロ組織を有している。
このように、鋳造品において凝固組織が微細であることから、強度、延性等の機械的特性が向上することになる。よって、鋳造品の加工性が大幅に向上し、熱間加工、冷間加工時において、割れ等の欠陥が発生することを防止することができる。
【００３７】
特に、本実施形態では、Ｐの含有量［Ｐ］とＴｉ及びＨｆのうち少なくとも１種以上の含有量［Ｔｉ，Ｈｆ］との質量比［Ｐ］／［Ｔｉ，Ｈｆ］が０．１以上２００以下の範囲内としていることから、前述したデンドライトの等軸化及び微細化の効果がさらに顕著となり、前述の作用効果を確実に奏功せしめることができる。好ましくは、質量比［Ｐ］／［Ｔｉ，Ｈｆ］は０．１以上２０以下の範囲である。
【００３８】
また、Ｐｂ；０．００１質量％以上０．０８質量％以下、Ｂｉ；０．００１質量％以上０．０８質量％以下、Ｃ；０．０００１質量％以上０．００９質量％以下、Ｓ；０．０００１質量％以上０．００７質量％以下、から選択された１種以上の元素を含有しているので、強度、延性、加工性に悪影響を及ぼすことなく、被削性、プレス成形性及び耐磨耗性を向上させることができる。
さらに、Ａｌ；０．０１質量％以上０．５質量％以下、Ｍｇ；０．００１質量％以上０．０３質量％以下、から選択された１種以上の元素を含有しているので、溶湯の流動性をさらに高めることができ、大きな引け巣の発生を確実に防止することができる。また、これらの元素によって強度、耐変色性を向上させることが可能となる。
【００３９】
以下に、本発明の第２の実施形態である銅合金について説明する。
本実施形態である銅合金は、Ｃｕ；４７．５質量％以上５０．５質量％以下、Ｎｉ；７．８質量％以上９．８質量％以下、Ｍｎ；４．７質量％以上６．３質量％以下、Ｐ；０．００１質量％以上０．５質量％以下、Ｚｒ，Ｔｉ及びＨｆのうち少なくとも２種以上；０．００１質量以上０．５質量％以下、を含み、さらに、Ｐｂ；０．００１質量％以上０．０８質量％以下、Ｂｉ；０．００１質量％以上０．０８質量％以下、Ｃ；０．０００１質量％以上０．００９質量％以下、Ｓ；０．０００１質量％以上０．００７質量％以下、から選択された１種以上の元素、及び、Ａｌ；０．０１質量％以上０．５質量％以下、Ｍｇ；０．００１質量％以上０．０３質量％以下、から選択された１種以上の元素を含有し、残部がＺｎと不可避不純物とからなる。
ここで、Ｐの含有量［Ｐ］とＺｒ，Ｔｉ及びＨｆのうち少なくとも１種以上の含有量［Ｚｒ，Ｔｉ，Ｈｆ］との質量比［Ｐ］／［Ｚｒ，Ｔｉ，Ｈｆ］が、０．１以上２００以下とされている。
【００４０】
すなわち、この第２の実施形態である銅合金は、前述の第１の実施形態である銅合金と比較して、Ｚｒ，Ｔｉ及びＨｆの２種以上を含有する点で相違している。そこで、これらＺｒ，Ｔｉ及びＨｆについて以下に説明する。
【００４１】
（Ｚｒ，Ｔｉ及びＨｆ）
Ｚｒ，Ｔｉ及びＨｆの少なくとも２種以上と、Ｐとを共添加することにより、晶出するデンドライトが等軸化及び微細化し、凝固組織も微細化することになる。
Ｚｒ，Ｔｉ及びＨｆの少なくとも２種以上の含有量が０．００１質量％未満では、デンドライトの等軸化及び微細化の効果が認められない。一方、Ｚｒ，Ｔｉ及びＨｆの少なくとも２種以上の含有量が０．５質量％を超える場合には、さらなる微細化の効果が認められず、単に原料コストが増加することになる。
このような理由から、Ｚｒ，Ｔｉ及びＨｆの少なくとも２種以上の含有量を、０．００１質量％以上０．５質量％以下に設定している。なお、Ｚｒ，Ｔｉ及びＨｆの少なくとも２種以上の含有量が０．００５質量％以上となると、微細化効果が顕著となり、さらに微細化効果を確実に奏功せしめるためには、Ｚｒ，Ｔｉ及びＨｆの少なくとも２種以上の含有量を０．０１質量％以上とすることが好ましい。
なお、ＺｒのみをＰとともに共添加した場合には、デンドライトの微細化効果が不十分であることから、Ｔｉ及びＨｆのいずれか１種とＺｒと、Ｐとを共添加する必要がある。
【００４２】
ここで、Ｐの含有量［Ｐ］と、Ｚｒ，Ｔｉ及びＨｆのうち少なくとも２種以上の含有量［Ｚｒ，Ｔｉ，Ｈｆ］との質量比［Ｐ］／［Ｚｒ，Ｔｉ，Ｈｆ］が０．１以上２００以下の範囲内である場合には、前述したデンドライトの等軸化及び微細化の効果がさらに顕著となる。さらに、この微細化効果を確実に奏功せしめるためには、質量比［Ｐ］／［Ｚｒ，Ｔｉ，Ｈｆ］を０．１以上２０以下の範囲内に設定することが好ましい。
【００４３】
この第２の実施形態である銅合金においても、第１の実施形態と同様に、洋白と同等の銀白色を呈することになり、自動車用キー、家庭用キー、メダル、遊戯用コイン、食器、装飾部材等の素材として広く使用することができる。
また、Ｐ；０．００１質量％以上０．５質量％以下、Ｚｒ，Ｔｉ及びＨｆのうち少なくとも２種以上；０．００１質量以上０．５質量％以下、を含有していることから、晶出するデンドライトが等軸化及び微細化することになる。よって、凝固の最終段階においても、溶湯の流動性が確保されることになり、大きな引け巣の発生が抑制され、鋳造時の歩留りが大幅に向上することになる。
【００４４】
以上、本発明の実施形態である銅合金について説明したが、本発明はこれに限定されることはなく、その発明の技術的思想を逸脱しない範囲で適宜変更可能である。
例えば、Ｃｕ，Ｚｎ，Ｎｉ，Ｍｎ，Ｐ，Ｔｉ，Ｈｆ以外の元素を含有するものとして説明したが、これに限定されることはなく、これら以外の元素（Ｐｂ，Ｂｉ，Ｃ，Ｓ，Ａｌ，Ｍｇ）については必要に応じて添加すればよい。
また、Ｐｂ，Ｂｉ，Ｃ，Ｓ，Ａｌ，Ｍｇは、不可避不純物として混入することもある。この場合、Ｐｂ，Ｂｉ，Ｃ，Ｓ，ＡＬ，Ｍｇの含有量は、上述の範囲から逸脱していてもよい。
また、銅合金の製造方法の一例について説明したが、製造方法は本実施形態に限定されることはなく、既存の製造方法を適宜選択して製造してもよい。
【実施例】
【００４５】
以下に、本発明の効果を確認すべく行った確認実験の結果について説明する。
純度９９．９９％以上の無酸素銅からなる銅原料を準備し、これをアルミナ坩堝内に装入して、Ａｒガス雰囲気とされた雰囲気炉内において高周波溶解した。得られた銅溶湯内に、各種添加元素を添加して表１及び表２に示す成分組成に調製し、カーボン鋳型に注湯して鋳塊を製出した。なお、鋳込み温度は１１００℃とし、鋳塊の大きさは、厚さ約２０ｍｍ×幅約２０ｍｍ×長さ約６０〜７０ｍｍとした。
【００４６】
（外引け評価）
得られた鋳塊を長手方向に沿って半分に切断し、図１に示すように、鋳塊頂部の最底部（最も鋳塊長さが短い部分）から、外引けの底部までの長さを測定した。なお、実際の観察結果を図２及び図３に示す。図２に示すように、不連続に孔部が形成されている場合には、最も底部側の孔部の位置を測定した。
【００４７】
（凝固組織の判定）
図１に示すように、鋳塊の底部から５０ｍｍの部分を切断するとともに長手方向に沿って半分に切断した。この縦断面に対して研磨を実施し、硝酸を用いてエッチング処理してマクロ組織を観察した。
また、鋳塊の底部から２０ｍｍ、側部から１０ｍｍの部分から観察試料を採取し、観察面を研磨した。そして、腐食液として硫酸と硝酸の混合液を用いてエッチングを行い、光学顕微鏡にて観察した。
【００４８】
ここで、図４から図７に、マクロ組織及びミクロ組織を観察した例を示す。図４の試料は、柱状晶領域もミクロ観察を行っている。図４に示すマクロ組織では柱状晶領域が大きく、断面の１０％を超えている。なお、鋳塊の頂部や底部を除いた中間部（底部より約１５ｍｍから約３５ｍｍ）の断面で評価している。また、ミクロ組織も、柱状晶領域では柱状のデンドライトが観察される。
このような図４に示すマクロ組織、ミクロ組織を有するものは、凝固組織の判定を「×」とした。
【００４９】
図５から図７に示すマクロ組織においては、実質的に柱状晶領域がなく、柱状晶領域が１０％以下とされている。また、図５のミクロ組織では等軸デンドライトが晶出している。また、図６のミクロ組織では微細な等軸デンドライトが晶出している。さらに、図７のミクロ組織では粒状結晶が晶出している。
このような図５から図７に示すマクロ組織、ミクロ組織を有するものは、凝固組織の判定を「○」とした。
【００５０】
評価結果を表１及び表２に示す。
【００５１】
【表１】
0005564357.tif 000002
【００５２】
【表２】
0005564357.tif 000003
【００５３】
Ｐと、Ｚｒ，Ｔｉ及びＨｆとが、共添加されていない比較例１−５では、外引け長さが長く、凝固組織においても結晶粒の微細化は認められなかった。
また、Ｐと、Ｚｒとを共添加した比較例６では、凝固組織においても結晶粒の微細化が不十分であった。また、外引け長さは、比較例１−５に比べて改善されたものの、不十分であった。
【００５４】
これに対して、Ｐと、Ｔｉ及びＨｆの少なくとも１種以上、あるいは、Ｐと、Ｚｒ，Ｔｉ及びＨｆの少なくとも２種以上が、共添加された本発明例１−３３では、凝固組織が十分に微細化されており、外引け長さも、比較例に比べて大幅に短くなっている。
以上のことから、本発明によれば、鋳造時において大きな引け巣が発生することがなく生産性に優れた銅合金及び鋳造品を提供できることが確認された。
【図１】
0005564357.tif 000004
【図２】
0005564357.tif 000005
【図３】
0005564357.tif 000006
【図４】
0005564357.tif 000007
【図５】
0005564357.tif 000008
【図６】
0005564357.tif 000009
【図７】
0005564357.tif 000010